(57)【特許請求の範囲】
【請求項１】
イソブチレンを主成分とする単量体成分（ａ）からなる重合体ブロック及び芳香族ビニル系単量体を主成分とする単量体成分（ｂ）からなる重合体ブロックから形成されるイソブチレン系ブロック共重合体であって、
芳香族ビニル系単量体を主成分とする単量体成分（ｂ）からなる重合体ブロックが、一般式（１）で表されるアルケニル基を有し、
かつ、前記アルケニル基を分子鎖の末端に有する
ことを特徴とするアルケニル基含有イソブチレン系ブロック共重合体。
【化１】
0003941988.tif 000012
式中、複数のＲ１は、同一又は異なって、水素原子、ハロゲン原子又は置換若しくは非置換の１価の有機基を表す。
【請求項２】
アルケニル基は、アリル基である請求項１記載のアルケニル基含有イソブチレン系ブロック共重合体。
【請求項３】
ブロック共重合体は、芳香族ビニル系単量体を主成分とする単量体成分からなる重合体ブロック−イソブチレンを主成分とする単量体成分（ａ）からなる重合体ブロック−芳香族ビニル系単量体を主成分とする単量体成分からなる重合体ブロックの構造を有するトリブロック共重合体である請求項１又は２記載のアルケニル基含有イソブチレン系ブロック共重合体。
【請求項４】
一般式（２）で表される重合開始剤の存在下に、イソブチレンを主成分とする単量体成分（ａ）を重合する工程、反応系に芳香族ビニル系単量体を主成分とする単量体成分（ｂ）を添加して重合する工程、及び、アルケニル基含有ケイ素化合物を添加して、アルケニル基を導入する工程からなる
ことを特徴とするアルケニル基含有イソブチレン系ブロック共重合体の製造方法。
【化２】
0003941988.tif 000013
式中、複数のＲ２は、同一又は異なって、水素原子又は炭素数１〜６の１価の炭化水素基を表す。Ｒ３は、１価若しくは多価の芳香族炭化水素基又は１価若しくは多価の脂肪族炭化水素基を表す。Ｘは、ハロゲン原子、炭素数１〜６のアルコキシル基又はアシルオキシル基を表す。ｎは、１〜６の整数を表す。ｎが２以上の場合、複数のＸは、同一であってもよく、異なっていてもよい。
【請求項５】
イソブチレンを主成分とする単量体成分（ａ）と、芳香族ビニル系単量体を主成分とする単量体成分（ｂ）との反応が実質的に終了した段階で、アルケニル基含有ケイ素化合物を添加する請求項４記載の製造方法。
【請求項６】
アルケニル基含有ケイ素化合物は、下記一般式（３）で表される化合物である請求項４又は５記載の製造方法。
【化３】
0003941988.tif 000014
式中、複数のＲ４及びＲ５は、同一又は異なって、水素原子、ハロゲン原子又は置換若しくは非置換の１価の有機基を表す。
【請求項７】
アルケニル基含有ケイ素化合物は、アリルトリメチルシランである請求項６記載の製造方法。
【請求項８】
重合開始剤は、１，４−ビス（１−クロロ−１−メチルエチル）ベンゼンである請求項４〜７のいずれかに記載の製造方法。
【請求項９】
芳香族ビニル系単量体は、スチレン、α−メチルスチレン、ｐ−メチルスチレン、ビニルナフタレン誘導体及びインデン誘導体からなる群より選択される少なくとも一種の化合物である請求項４〜８のいずれかに記載の製造方法。
【請求項１０】
請求項４〜９のいずれかに記載の製造方法により製造されてなる
ことを特徴とするアルケニル基含有イソブチレン系ブロック共重合体。
【請求項１１】
イソブチレンを主成分とする単量体成分（ａ）からなる重合体ブロック及び芳香族ビニル系単量体を主成分とする単量体成分（ｂ）からなる重合体ブロックから形成されるイソブチレン系ブロック共重合体であって、
芳香族ビニル系単量体を主成分とする単量体成分（ｂ）からなる重合体ブロックが、一般式（４）で表される反応性ケイ素基を有する
ことを特徴とする反応性ケイ素基含有イソブチレン系ブロック共重合体。
【化４】
0003941988.tif 000015
式中、複数のＲ６は、同一又は異なって、水素原子、ハロゲン原子又は置換若しくは非置換の１価の有機基を表す。Ｒ７  は、炭素数１〜５の１価の有機基を表す。Ｒ７が２個存在するとき、それらは同一であってもよく、異なっていてもよい。Ｙは、ハロゲン原子又はアルコキシル基を表す。Ｙが２個以上存在するとき、それらは同一であってもよく、異なっていてもよい。ａは、０〜２の整数を表す。
【請求項１２】
イソブチレンを主成分とする単量体成分（ａ）からなる重合体ブロック及び芳香族ビニル系単量体を主成分とする単量体成分（ｂ）からなる重合体ブロックから形成され、芳香族ビニル系単量体を主成分とする単量体成分（ｂ）からなる重合体ブロックがアルケニル基を有するイソブチレン系ブロック共重合体のアルケニル基に、一般式（５）で表される化合物をヒドロシリル化反応させることを特徴とする反応性ケイ素基含有イソブチレン系ブロック共重合体の製造方法。
【化５】
0003941988.tif 000016
式中、Ｒ７は、炭素数１〜５の１価の有機基を表す。Ｒ７が２個存在するとき、それらは同一であってもよく、異なっていてもよい。Ｙは、ハロゲン原子又はアルコキシル基を表す。Ｙが２個以上存在するとき、それらは同一であってもよく、異なっていてもよい。ａは、０〜２の整数を表す。
【請求項１３】
アルケニル基含有イソブチレン系ブロック共重合体は、請求項１記載のアルケニル基含有イソブチレン系ブロック共重合体である請求項１２記載の製造方法。
【請求項１４】
アルケニル基含有イソブチレン系ブロック共重合体は、請求項４〜９のいずれかに記載の製造方法で製造したものである請求項１２又は１３記載の製造方法。
【請求項１５】
ヒドロシリル化反応は、白金錯体を触媒として、反応温度４０℃以上で行う請求項１２〜１４のいずれかに記載の製造方法。
【発明の詳細な説明】
【０００１】
【発明の属する技術分野】
本発明は、アルケニル基を有するイソブチレン系ブロック共重合体及び反応性ケイ素基を有するイソブチレン系ブロック共重合体に関する。更に本発明は、アルケニル基含有イソブチレン系ブロック共重合体及び反応性ケイ素基含有イソブチレン系ブロック共重合体の新規な製造方法に関する。
【０００２】
【従来の技術】
イソブチレン系ブロック共重合体は、非架橋でありながら架橋ゴムと同等の強度、弾性を有し、耐衝撃性及び柔軟性に優れ、更に熱可塑性樹脂と同等の成形性を示すことから、エラストマー材料や、熱可塑性樹脂の耐衝撃性向上材料としての利用が検討されている。
【０００３】
例えば、特公平７−１００７６３号公報では、イソブチレン系ブロック共重合体と熱可塑性樹脂の組成物が開示されている。しかしながら、このような組成物においては、熱可塑性樹脂によっては、樹脂とイソブチレン系ブロック共重合体の相溶性が充分ではなく、充分な耐衝撃性、機械的強度等の物性を発現しない等の問題があった。
【０００４】
このような問題点を回避する方法として、イソブチレン系ブロック共重合体に官能基を導入することが知られている。例えば、特開平６−２７１７５１号公報では、末端に水酸基を有するイソブチレン系ブロック共重合体とポリエステル系重合体との組成物が開示されている。更に、この公報では、末端に水酸基を有するイソブチレン系ブロック共重合体の中間体として、１，４−ジ（２−メトキシ−２−プロピル）ベンゼン及び四塩化チタンを開始剤とする系で合成した末端に塩素原子を有するブロック共重合体を、脱塩酸することで得られるアルケニル基を末端に有するイソブチレン系ブロック共重合体を開示している。
【０００５】
しかしながら、これらの方法は、厳しい反応条件を必要とすることや、反応率の向上が困難なため、アルケニル基の導入率が充分でないという問題があった。更に、導入できるアルケニル基がイソプロペニル型に限定されるため、反応性に乏しく、また、他の官能基への変換が困難であるという問題もあった。
【０００６】
【発明が解決しようとする課題】
本発明は、合成方法が容易であり、アルケニル基の導入率が高く、かつ、導入されたアルケニル基の反応性の高いイソブチレン系ブロック共重合体及び反応性ケイ素基を有するイソブチレン系ブロック共重合体並びにそれらの簡便な製造方法を提供することを目的とするものである。
【０００７】
【課題を解決するための手段】
本発明は、イソブチレンを主成分とする単量体成分（ａ）からなる重合体ブロック及びイソブチレンを主成分としない単量体成分（ｂ）からなる重合体ブロックから形成されるイソブチレン系ブロック共重合体であって、一般式（１）で表されるアルケニル基を有するアルケニル基含有イソブチレン系ブロック共重合体である。
【０００８】
【化６】
0003941988.tif 000002
【０００９】
式中、複数のＲ1 は、同一又は異なって、水素原子、ハロゲン原子又は置換若しくは非置換の１価の有機基を表す。
【００１０】
また、本発明は、下記一般式（２）で表される重合開始剤の存在下に、イソブチレンを主成分とする単量体成分（ａ）と、イソブチレンを主成分としない単量体成分（ｂ）とを反応させるにあたって、アルケニル基含有ケイ素化合物を添加するアルケニル基含有イソブチレン系ブロック共重合体の製造方法でもある。
【００１１】
【化７】
0003941988.tif 000003
【００１２】
式中、複数のＲ2 は、同一又は異なって、水素原子又は炭素数１〜６の１価の炭化水素基を表す。Ｒ3 は、１価若しくは多価の芳香族炭化水素基又は１価若しくは多価の脂肪族炭化水素基を表す。Ｘは、ハロゲン原子、炭素数１〜６のアルコキシル基又はアシルオキシル基を表す。ｎは、１〜６の整数を表す。ｎが２以上の場合、複数のＸは、同一であってもよく、異なっていてもよい。
【００１３】
また、本発明は、上記製造方法により製造されてなるアルケニル基含有イソブチレン系ブロック共重合体でもある。
【００１４】
更に、本発明は、イソブチレンを主成分とする単量体成分（ａ）からなる重合体ブロック及びイソブチレンを主成分としない単量体成分（ｂ）からなる重合体ブロックから形成されるイソブチレン系ブロック共重合体であって、一般式（４）で表される反応性ケイ素基を有する反応性ケイ素基含有イソブチレン系ブロック共重合体でもある。
【００１５】
【化８】
0003941988.tif 000004
【００１６】
式中、複数のＲ6 は、同一又は異なって、水素原子、ハロゲン原子又は置換若しくは非置換の１価の有機基を表す。Ｒ7 は、炭素数１〜５の１価の有機基を表す。Ｒ7 が２個存在するとき、それらは同一であってもよく、異なっていてもよい。Ｙは、ハロゲン原子又はアルコキシル基を表す。Ｙが２個以上存在するとき、それらは同一であってもよく、異なっていてもよい。ａは、０〜２の整数を表す。
【００１７】
更にまた、本発明は、イソブチレンを主成分とする単量体成分（ａ）からなる重合体ブロック及びイソブチレンを主成分としない単量体成分（ｂ）からなる重合体ブロックから形成されるアルケニル基含有イソブチレン系ブロック共重合体のアルケニル基に、一般式（５）で表される化合物をヒドロシリル化反応させることによりなる反応性ケイ素基含有イソブチレン系ブロック共重合体の製造方法でもある。
【００１８】
【化９】
0003941988.tif 000005
【００１９】
式中、Ｒ7 は、炭素数１〜５の１価の有機基を表す。Ｒ7 が２個存在するとき、それらは同一であってもよく、異なっていてもよい。Ｙは、ハロゲン原子又はアルコキシル基を表す。Ｙが２個以上存在するとき、それらは同一であってもよく、異なっていてもよい。ａは、０〜２の整数を表す。
以下に、本発明を詳述する。
【００２０】
【発明の実施の形態】
本発明は、イソブチレンを主成分とする単量体成分（ａ）からなる重合体ブロック及びイソブチレンを主成分としない単量体成分（ｂ）からなる重合体ブロックから形成されるイソブチレン系ブロック共重合体であって、一般式（１）で表されるアルケニル基を有するアルケニル基含有イソブチレン系ブロック共重合体である。
【００２１】
【化１０】
0003941988.tif 000006
【００２２】
上記一般式（１）で表されるアルケニル基は、上記イソブチレンを主成分とする単量体成分（ａ）からなる重合体ブロックにあってもよく、上記イソブチレンを主成分としない単量体成分（ｂ）からなる重合体ブロックにあってもよいが、上記イソブチレンを主成分としない単量体成分（ｂ）からなる重合体ブロックにあるのが好ましい。
【００２３】
上記イソブチレンを主成分とする単量体成分（ａ）からなる重合体ブロックは、単量体成分としてイソブチレン以外の単量体を含んでいても、又は、含んでいなくてもよい。上記イソブチレン以外の単量体としてはカチオン重合可能な単量体であれば特に限定されず、例えば、脂肪族オレフィン類、芳香族ビニル類、ジエン類、ビニルエーテル類、シラン類、ビニルカルバゾール、β−ピネン、アセナフチレン等の単量体が挙げられる。これらは単独で用いてもよく、２種以上を併用してもよい。
【００２４】
脂肪族オレフィン系単量体としては特に限定されず、例えば、プロピレン、１−ブテン、２−メチル−１−ブテン、３−メチル−１−ブテン、ペンテン、ヘキセン、シクロヘキセン、４−メチル−１−ペンテン、ビニルシクロヘキセン、オクテン、ノルボルネン等が挙げられる。これらは単独で用いてもよく、２種以上を併用してもよい。
【００２５】
芳香族ビニル系単量体としては特に限定されず、例えば、スチレン、ｏ−、ｍ−又はｐ−メチルスチレン、α−メチルスチレン、β−メチルスチレン、２，６−ジメチルスチレン、２，４−ジメチルスチレン、α−メチル−ｏ−メチルスチレン、α−メチル−ｍ−メチルスチレン、α−メチル−ｐ−メチルスチレン、β−メチル−ｏ−メチルスチレン、β−メチル−ｍ−メチルスチレン、β−メチル−ｐ−メチルスチレン、２，４，６−トリメチルスチレン、α−メチル−２，６−ジメチルスチレン、α−メチル−２，４−ジメチルスチレン、β−メチル−２，６−ジメチルスチレン、β−メチル−２，４−ジメチルスチレン、ｏ−、ｍ−又はｐ−クロロスチレン、２，６−ジクロロスチレン、２，４−ジクロロスチレン、α−クロロ−ｏ−クロロスチレン、α−クロロ−ｍ−クロロスチレン、α−クロロ−ｐ−クロロスチレン、β−クロロ−ｏ−クロロスチレン、β−クロロ−ｍ−クロロスチレン、β−クロロ−ｐ−クロロスチレン、２，４，６−トリクロロスチレン、α−クロロ−２，６−ジクロロスチレン、α−クロロ−２，４−ジクロロスチレン、β−クロロ−２，６−ジクロロスチレン、β−クロロ−２，４−ジクロロスチレン、ｏ−、ｍ−又はｐ−ｔ−ブチルスチレン、ｏ−、ｍ−又はｐ−メトキシスチレン、ｏ−、ｍ−又はｐ−クロロメチルスチレン、ｏ−、ｍ−又はｐ−ブロモメチルスチレン、シリル基で置換されたスチレン誘導体、ビニルナフタレン誘導体、インデン誘導体等が挙げられる。これらは単独で用いてもよく、２種以上を併用してもよい。
【００２６】
ジエン系単量体としては特に限定されず、例えば、ブタジエン、イソプレン、シクロペンタジエン、シクロヘキサジエン、ジシクロペンタジエン、ジビニルベンゼン、エチリデンノルボルネン等が挙げられる。これらは単独で用いてもよく、２種以上を併用してもよい。
【００２７】
ビニルエーテル系単量体としては特に限定されず、例えば、メチルビニルエーテル、エチルビニルエーテル、（ｎ−、イソ）プロピルビニルエーテル、（ｎ−、ｓｅｃ−、ｔｅｒｔ−、イソ）ブチルビニルエーテル、メチルプロペニルエーテル、エチルプロペニルエーテル等が挙げられる。これらは単独で用いてもよく、２種以上を併用してもよい。
【００２８】
シラン化合物としては特に限定されず、例えば、ビニルトリクロロシラン、ビニルメチルジクロロシラン、ビニルジメチルクロロシラン、ビニルジメチルメトキシシラン、ビニルトリメチルシラン、ジビニルジクロロシラン、ジビニルジメトキシシラン、ジビニルジメチルシラン、１，３−ジビニル−１，１，３，３−テトラメチルジシロキサン、トリビニルメチルシラン、γ−メタクリロイルオキシプロピルトリメトキシシラン、γ−メタクリロイルオキシプロピルメチルジメトキシシラン等が挙げられる。これらは単独で用いてもよく、２種以上を併用してもよい。
【００２９】
上記イソブチレンを主成分とする単量体成分（ａ）からなる重合体ブロックは、単量体成分としてイソブチレンを６０重量％以上含有する重合体ブロックであり、８０重量％以上含有するのが好ましい。
【００３０】
上記イソブチレンを主成分としない単量体成分（ｂ）からなる重合体ブロックは、単量体成分としてイソブチレン以外の単量体を含有し、イソブチレンを３０重量％以下含有する重合体ブロックであり、１０重量％以下含有するのが好ましい。より好ましくは３重量％以下である。上記イソブチレン以外の単量体としては、カチオン重合可能な単量体であれば特に限定されず、上述したものが挙げられる。
【００３１】
上記イソブチレンを主成分としない単量体成分（ｂ）からなる重合体ブロックは、上述したイソブチレン以外の単量体の中でも芳香族ビニル系単量体を主成分とする単量体成分からなるものが好ましい。この場合、上記単量体成分における芳香族ビニル系単量体の含有量は６０重量％以上であり、好ましくは８０重量％以上である。上記芳香族ビニル系単量体として好ましいものは、スチレン、α−メチルスチレン、ｐ−メチルスチレン又はインデンである。これらは単独で用いてもよく、２種以上を併用してもよい。
【００３２】
上記イソブチレン系ブロック共重合体の構造としては特に限定されず、例えば、イソブチレンを主成分としない単量体成分（ｂ）からなる重合体ブロック−イソブチレンを主成分とする単量体成分（ａ）からなる重合体ブロックの構造を有するジブロック共重合体、イソブチレンを主成分としない単量体成分（ｂ）からなる重合体ブロック−イソブチレンを主成分とする単量体成分（ａ）からなる重合体ブロック−イソブチレンを主成分としない単量体成分（ｂ）からなる重合体ブロックの構造を有するトリブロック共重合体、イソブチレンを主成分とする単量体成分（ａ）からなる重合体ブロック−イソブチレンを主成分としない単量体成分（ｂ）からなる重合体ブロック−イソブチレンを主成分とする単量体成分（ａ）からなる重合体ブロックの構造を有するトリブロック共重合体、イソブチレンを主成分とする単量体成分（ａ）からなる重合体ブロック−イソブチレンを主成分としない単量体成分（ｂ）からなる重合体ブロックの構造を有するものをアームとし、該アーム３本以上が多官能性化合物からなるコアに結合した星状ブロック体等が挙げられる。これらの中でも、物性のバランスから、イソブチレンを主成分としない単量体成分（ｂ）からなる重合体ブロック−イソブチレンを主成分とする単量体成分（ａ）からなる重合体ブロック−イソブチレンを主成分としない単量体成分（ｂ）からなる重合体ブロックの構造を有するトリブロック共重合体が好ましい。より好ましくは芳香族ビニル系単量体を主成分とする単量体成分からなる重合体ブロック−イソブチレンを主成分とする単量体成分（ａ）からなる重合体ブロック−芳香族ビニル系単量体を主成分とする単量体成分からなる重合体ブロックの構造を有するトリブロック共重合体である。
【００３３】
上記イソブチレンを主成分とする単量体成分（ａ）からなる重合体ブロックと、上記イソブチレンを主成分としない単量体成分（ｂ）からなる重合体ブロックとの割合としては、特に限定されず、目的とする共重合体に求められる特性に応じて適宜設定される。上記イソブチレン系ブロック重合体中において、イソブチレンが９５〜２０重量％、及び、上記芳香族ビニル系単量体が５〜８０重量％になるような割合で、上記イソブチレンを主成分とする単量体成分（ａ）からなる重合体ブロックと、上記イソブチレンを主成分としない単量体成分（ｂ）からなる重合体ブロックとの割合を設定することが好ましい。より好ましくは、イソブチレンが８５〜６０重量％、及び、上記芳香族ビニル系単量体が１５〜４０重量％である。上記イソブチレンを主成分とする単量体成分（ａ）としてイソブチレンのみとし、上記イソブチレンを主成分としない単量体成分（ｂ）として上記芳香族ビニル系単量体のみとする場合は、上記イソブチレンを主成分とする単量体成分（ａ）からなる重合体ブロックを９５〜２０重量％、及び、相補的に、上記イソブチレンを主成分としない単量体成分（ｂ）からなる重合体ブロックを５〜８０重量％の範囲に設定すればよい。上記芳香族ビニル系単量体が８０重量％を超えると、イソブチレン系ブロック重合体が硬くなりすぎ、上記芳香族ビニル系単量体が５重量％よりも少なくなると、イソブチレン系ブロック重合体が軟らかくなりすぎてエラストマー材料としての性能が充分に発揮できない。
【００３４】
本発明のアルケニル基含有イソブチレン系ブロック共重合体は、上記イソブチレンを主成分としない単量体成分（ｂ）からなる重合体ブロックが上記一般式（１）で表されるアルケニル基を有する。
【００３５】
【化１１】
0003941988.tif 000007
【００３６】
上記一般式（１）で表されるアルケニル基における複数のＲ1 は、同一又は異なって、水素原子、ハロゲン原子又は置換若しくは非置換の１価の有機基である。該ハロゲン原子としては特に限定されず、例えば、塩素、フッ素、臭素、ヨウ素等が挙げられる。該置換又は非置換の１価の有機基としては特に限定されず、例えば、１価の炭化水素基、アルコキシル基、フェノキシ基、カルボキシル基、エステル基等が挙げられる。
【００３７】
上記炭化水素基としては、１〜２０個、好ましくは１〜１０個、より好ましくは１〜６個の炭素原子を有する直鎖状又は分岐状のアルキル基、アルケニル基；６〜２０個、好ましくは６〜１４個、より好ましくは６〜１０個の炭素原子を有するアルキルアリール基、シクロアルキル基、アルコキシル基等が挙げられる。本発明の利点を損なわない限り、炭化水素基の水素原子の少なくとも一部は、任意の置換基で置換され得る。
【００３８】
上記アルケニル基は、アリル基が好ましい。また、上記アルケニル基含有イソブチレン系ブロック共重合体は、上記アルケニル基を共重合体中の分子鎖の任意の位置に有することができるが、反応性の観点から、アルケニル基を分子鎖の末端に有することが好ましい。
【００３９】
本発明２は、下記一般式（２）で表される重合開始剤の存在下に、イソブチレンを主成分とする単量体成分（ａ）と、イソブチレンを主成分としない単量体成分（ｂ）とを反応させるにあたって、アルケニル基含有ケイ素化合物を添加するアルケニル基含有イソブチレン系ブロック共重合体の製造方法である。
【００４０】
【化１２】
0003941988.tif 000008
【００４１】
上記一般式（２）で表される重合開始剤は、カチオン重合の開始点となると考えられる。上記複数のＲ2 は、同一又は異なって、水素原子又は炭素数１〜６の１価の炭化水素基を表す。該炭素数１〜６の１価の炭化水素基としては特に限定されず、例えば、メチル基、エチル基、ｎ−プロピル基、イソプロピル基等が挙げられる。上記複数のＲ3 は、１価若しくは多価の芳香族炭化水素基又は１価若しくは多価の脂肪族炭化水素基を表す。上記Ｘは、ハロゲン原子、炭素数１〜６のアルコキシル基又はアシルオキシル基を表す。該ハロゲン原子としては特に限定されず、例えば、塩素、フッ素、臭素、ヨウ素等が挙げられる。該炭素数１〜６のアルコキシル基としては特に限定されず、例えば、メトキシ基、エトキシ基、ｎ−プロポキシ基、イソプロポキシ基等が挙げられる。該炭素数１〜６のアシルオキシル基としては特に限定されず、例えば、アセチルオキシ基、プロピオニルオキシ基等が挙げられる。上記ｎは、１〜６の整数を表す。ｎが２以上の場合、複数のＸは、それぞれ同一であってもよく、異なっていてもよい。
【００４２】
上記重合開始剤の具体例としては、１−クロロ−１−メチルエチルベンゼン〔Ｃ6 Ｈ5 Ｃ（ＣＨ3 ）2 Ｃｌ〕、１，４−ビス（１−クロロ−１−メチルエチル）ベンゼン〔１，４−Ｃｌ（ＣＨ3 ）2 ＣＣ6 Ｈ4 Ｃ（ＣＨ3 ）2 Ｃｌ〕、１，３−ビス（１−クロロ−１−メチルエチル）ベンゼン〔１，３−Ｃｌ（ＣＨ3 ）2 ＣＣ6 Ｈ4 Ｃ（ＣＨ3 ）2 Ｃｌ〕、１，３，５−トリス（１−クロロ−１−メチルエチル）ベンゼン〔１，３，５−（ＣｌＣ（ＣＨ3 ）2 ）3 Ｃ6 Ｈ3 〕、１，３−ビス（１−クロロ−１−メチルエチル）−５−（ｔｅｒｔ−ブチル）ベンゼン〔１，３−（Ｃ（ＣＨ3 ）2 Ｃｌ）2 −５−（Ｃ（ＣＨ3 ）3 ）Ｃ6 Ｈ3 〕を挙げることができる。ビス（１−クロロ−１−メチルエチル）ベンゼンは、ビス（α−クロロイソプロピル）ベンゼン、ビス（２−クロロ−２−プロピル）ベンゼン又はジクミルクロライドとも呼ばれる。これらの中では、反応性と入手性の点で、１，４−ビス（１−クロロ−１−メチルエチル）ベンゼンが特に好ましい。
【００４３】
上記イソブチレンを主成分とする単量体成分（ａ）は、イソブチレン以外の単量体を含んでいてもよく、又は、含んでいなくてもよい。上記イソブチレン以外の単量体としてはカチオン重合可能な単量体であれば特に限定されず、上述したものが挙げられる。
【００４４】
上記イソブチレンを主成分とする単量体成分（ａ）は、イソブチレンを６０重量％以上含有する単量体成分であり、８０重量％以上含有するのが好ましい。
【００４５】
上記イソブチレンを主成分としない単量体成分（ｂ）は、イソブチレンを３０重量％以下含有する単量体成分であり、１０重量％以下含有するのが好ましい。より好ましくは３重量％以下である。上記イソブチレン以外の単量体としては、カチオン重合可能な単量体であれば特に限定されず、上述したものが挙げられる。
【００４６】
上記イソブチレンを主成分としない単量体成分（ｂ）は、上述したイソブチレン以外の単量体の中でも芳香族ビニル系単量体を主成分とするものが好ましい。この場合、上記単量体成分における芳香族ビニル系単量体の含有量は６０重量％以上であり、好ましくは８０重量％以上である。上記芳香族ビニル系単量体として好ましいものは、スチレン、α−メチルスチレン、ｐ−メチルスチレン又はインデンである。これらは単独で用いてもよく、２種以上を併用してもよい。
【００４７】
上記アルケニル基含有ケイ素化合物は、単数又は複数のアルケニル基を有し、カチオン重合の活性点と反応するケイ素化合物であり、重合体にアルケニル基を導入するために使用されるものである。
【００４８】
上記アルケニル基含有ケイ素化合物は、下記一般式（３）で表されるものが好ましい。
【００４９】
【化１３】
0003941988.tif 000009
【００５０】
上記一般式（３）で表されるアルケニル基含有ケイ素化合物における複数のＲ4 及びＲ5 は、それぞれ、同一又は異なって、水素原子、ハロゲン原子又は置換若しくは非置換の１価の有機基を表す。該ハロゲン原子としては特に限定されず、例えば、塩素、フッ素、臭素、ヨウ素等が挙げられる。該置換又は非置換の１価の有機基としては特に限定されず、例えば、１価の炭化水素基、アルコキシル基、フェノキシ基、カルボキシル基、エステル基等が挙げられる。
【００５１】
該炭化水素基としては、１〜２０個、好ましくは１〜１０個、より好ましくは１〜６個の炭素原子を有する直鎖状又は分岐状アルキル基、アルケニル基；６〜２０個、好ましくは６〜１４個、より好ましくは６〜１０個の炭素原子を有するアルキルアリール基、シクロアルキル基、アルコキシル基が挙げられる。本発明の利点を損なわない限り、該炭化水素基の水素原子の少なくとも一部は、任意の置換基で置換され得る。
【００５２】
上記Ｒ4 及びＲ5 として好ましいものとして、具体的には、水素原子、塩素原子、メチル基、アリル基、フェニル基、メトキシ基、エトキシ基を挙げることができる。これらの置換基を有するケイ素化合物は入手が容易であり、又、反応性に優れるため、アルケニル基含有イソブチレン系ブロック共重合体を簡便に製造することができる。
【００５３】
上記アルケニル基含有ケイ素化合物の具体例としては、アリルジメチルシラン、アリルトリメチルシラン、アリルトリエチルシラン、アリルトリプロピルシラン、アリルトリイソプロピルシラン、アリルトリブチルシラン、アリルトリフェニルシラン、アリルジメトキシシラン、アリルトリメトキシシラン、アリルトリエトキシシラン、アリルジクロロシラン、アリルメチルジクロロシラン、アリルフェニルジクロロシラン、アリル（クロロプロピル）ジクロロシラン、アリルトリクロロシラン、ジアリルジメチルシラン、ジアリルジエチルシラン、ジアリルジプロピルシラン、ジアリルジブチルシラン、ジアリルジフェニルシラン、トリアリルメチルシラン、テトラアリルシラン等が挙げられる。これらは単独で用いてもよく、２種以上を併用してもよい。これらのケイ素化合物の中では、アリルトリメチルシラン、ジアリルジメチルシラン、トリアリルメチルシラン、テトラアリルシランが好ましい。より好ましくは、アリルトリメチルシランである。
【００５４】
本発明２では、導入されるアルケニル基はケイ素化合物の構造に由来するため、適宜目的に応じたケイ素化合物を使用することによって、任意のアルケニル基を導入することができる。例えば、導入されたアルケニル基に高い反応性が求められる場合には、反応性の高いアリル基等を有するケイ素化合物が好適に使用される。
【００５５】
上記アルケニル基含有ケイ素化合物は、イソブチレンを主成分とする単量体成分（ａ）を重合する工程、及び、イソブチレンを主成分としない単量体成分（ｂ）を重合する工程の任意の段階で添加して反応させることができる。すなわち、上記イソブチレンを主成分とする単量体成分（ａ）を重合する工程で、イソブチレンを主成分とする単量体成分（ａ）を添加する前に添加してもよいし、イソブチレンを主成分とする単量体成分（ａ）と同時に添加してもよいし、イソブチレンを主成分とする単量体成分（ａ）の添加が終了又は重合が実質的に終了してから添加して反応させてもよい。また、上記イソブチレンを主成分としない単量体成分（ｂ）を重合する工程で、イソブチレンを主成分としない単量体成分（ｂ）を添加する前に添加してもよいし、イソブチレンを主成分としない単量体成分（ｂ）と同時に添加してもよいし、イソブチレンを主成分としない単量体成分（ｂ）の添加が終了又は重合が実質的に終了してから添加して反応させてもよい。これらの中では、得られるブロック共重合体の物性面、重合上の操作面から、イソブチレンを主成分とする単量体成分（ａ）、及び、イソブチレンを主成分としない単量体成分（ｂ）の重合が、実質的に終了した段階で反応させるのが好ましい。
【００５６】
上記重合では、必要に応じてルイス酸触媒を共存させることもできる。該ルイス酸触媒として用いられるルイス酸としてはカチオン重合に使用できるものであればよく、ＴｉＣｌ4 、ＴｉＢｒ4 、ＢＣｌ3 、ＢＦ3 、ＢＦ3 ・ＯＥｔ2 、ＳｎＣｌ4 、ＳｂＣｌ5 、ＳｂＦ5 、ＷＣｌ6 、ＴａＣｌ5 、ＶＣｌ5 、ＦｅＣｌ3 、ＺｎＢｒ2 、ＡｌＣｌ3 、ＡｌＢｒ3 等の金属ハロゲン化物；Ｅｔ2 ＡｌＣｌ、ＥｔＡｌＣｌ2 等の有機金属ハロゲン化物が好ましい。中でも触媒としての能力、工業的な入手の容易さを考えた場合、ＴｉＣｌ4 、ＢＣｌ3 、ＳｎＣｌ4 が好ましい。
【００５７】
上記ルイス酸は、通常、上記重合開始剤に対して０．１〜１００倍モルの範囲で用いられ、０．３〜５０倍モルの範囲で用いられるのが好ましい。
【００５８】
上記重合では、更に必要に応じて電子供与体成分を共存させることもできる。該電子供与体成分としては、そのドナー数が１５〜６０のものであれば従来公知のものを広く利用できる。好ましい電子供与体成分としては、例えば、ピリジン類、アミン類、アミド類、スルホキシド類、金属原子に結合した酸素原子を有する金属化合物類を挙げることができる。
【００５９】
上記電子供与体成分としては、種々の化合物の電子供与体（エレクトロンドナー）としての強さを表すパラメーターとして定義されるドナー数が１５〜６０であるものとして、通常、具体的には、２，６−ジ−ｔ−ブチルピリジン、２−ｔ−ブチルピリジン、２，４，６−トリメチルピリジン、２，６−ジメチルピリジン、２−メチルピリジン、ピリジン、ジエチルアミン、トリメチルアミン、トリエチルアミン、トリブチルアミン、Ｎ，Ｎ−ジメチルアニリン、Ｎ，Ｎ−ジメチルホルムアミド、Ｎ，Ｎ−ジメチルアセトアミド、Ｎ，Ｎ−ジエチルアセトアミド、ジメチルスルホキシド、ジエチルエーテル、酢酸メチル、酢酸エチル、リン酸トリメチル、ヘキサメチルリン酸トリアミド、チタン（III）メトキシド、チタン（IV）メトキシド、チタン（IV）イソプロポキシド、チタン（IV）ブトキシド等のチタンアルコキシド；アルミニウムトリエトキシド、アルミニウムトリブトキシド等のアルミニウムアルコキシド等が使用できるが、好ましいものとして、２，６−ジ−ｔ−ブチルピリジン、２，６−ジメチルピリジン、２−メチルピリジン、ピリジン、ジエチルアミン、トリメチルアミン、トリエチルアミン、Ｎ，Ｎ−ジメチルホルムアミド、Ｎ，Ｎ−ジメチルアセトアミド、ジメチルスルホキシド、チタン（IV）イソプロポキシド、チタン（IV）ブトキシド等が挙げられる。上記種々の物質のドナー数については、「ドナーとアクセプター」、グードマン著、大瀧、岡田訳、学会出版センター（１９８３）に示されている。これらの中でも、添加効果が顕著である２−メチルピリジン、反応系が均一となるチタン（IV）イソプロポキシドが特に好ましい。
【００６０】
上記電子供与体成分は、通常、上記重合開始剤に対して０．０１〜１０倍モル用いられ、０．２〜４倍モルの範囲で用いられるのが好ましい。
【００６１】
上記重合は、必要に応じて溶媒中で行うことができる。該溶媒としては、カチオン重合を本質的に阻害しない溶媒であれば、従来公知のもの全てを使用することができ、具体的には、塩化メチル、ジクロロメタン、ｎ−プロピルクロライド、ｎ−ブチルクロライド、クロロベンゼン等のハロゲン化炭化水素；ベンゼン、トルエン、キシレン、エチルベンゼン、プロピルベンゼン、ブチルベンゼン等のアルキルベンゼン類；エタン、プロパン、ブタン、ペンタン、ヘキサン、ヘプタン、オクタン、ノナン、デカン等の直鎖式脂肪族炭化水素類；２−メチルプロパン、２−メチルブタン、２，３，３−トリメチルペンタン、２，２，５−トリメチルヘキサン等の分岐式脂肪族炭化水素類；シクロヘキサン、メチルシクロヘキサン、エチルシクロヘキサン等の環式脂肪族炭化水素類；石油留分を水添精製したパラフィン油等を挙げることができる。これらの溶剤は、ブロック共重合体を構成する単量体の重合特性及び生成する重合体の溶解性等のバランスを考慮して、単独又は２種以上を併用して使用される。
【００６２】
上記溶剤の使用量は、得られる重合体溶液の粘度や除熱の容易さを考慮して、通常、重合体の濃度が１〜５０ｗｔ％、好ましくは５〜３５ｗｔ％となるように決定される。
【００６３】
上記重合を行うにあたっては、上述した各成分を冷却下、例えば−１００℃以上０℃未満の温度で混合することが好ましい。エネルギーコストと重合の安定性を釣り合わせるために、特に好ましい温度範囲は、−８０℃〜−３０℃である。
【００６４】
上記アルケニル基含有イソブチレン系ブロック共重合体を製造する場合、ルイス酸、重合開始剤、電子供与体成分、単量体成分等の添加方法及び添加順序等は特に限定されるものではないが、好ましい方法としては、例えば、（Ａ）重合開始剤及びルイス酸からなる開始剤系と電子供与体成分との存在下に、イソブチレンを主成分とする単量体成分（ａ）を重合する工程、（Ｂ）次いで反応系にイソブチレンを主成分としない単量体成分（ｂ）を添加して重合する工程、（Ｃ）実質的に重合が終了した段階で、アルケニル基含有ケイ素化合物を添加して、アルケニル基を導入する工程からなる製造方法が挙げられる。該製造方法は、工程（Ａ）で、イソブチレンを主成分とする単量体成分（ａ）の重合が実質的に終了してから、イソブチレンを主成分としない単量体成分（ｂ）を添加するのが一般的であるが、イソブチレンを主成分としない単量体成分（ｂ）としてイソブチレンよりもカチオン重合活性の低い単量体を使用する場合には、工程（Ａ）で、イソブチレンを主成分とする単量体成分（ａ）の重合が実質的に終了する前に、イソブチレンを主成分としない単量体成分（ｂ）を添加しても、ブロック共重合体の合成が可能である。また、イソブチレンを主成分としない単量体成分（ｂ）として、イソブチレンとほぼ同等のカチオン重合活性を有し、かつ、共重合可能な単量体を使用する場合には、工程（Ａ）で、イソブチレンを主成分とする単量体成分（ａ）の重合が実質的に終了する前にイソブチレンを主成分としない単量体成分（ｂ）を添加すれば、分子鎖の一部にランダム性のある重合体ブロックを有するブロック共重合体等を製造することが可能である。
【００６５】
上述した各成分の使用量は目的とする共重合体に求められる特性に応じて適宜設定することが可能である。イソブチレンが９５〜２０重量％、及び、上記芳香族ビニル系単量体が５〜８０重量％になるような割合で、上記イソブチレンを主成分とする単量体成分（ａ）と、上記イソブチレンを主成分としない単量体成分（ｂ）との割合を設定することが好ましい。より好ましくは、イソブチレンが８５〜６０重量％、及び、上記芳香族ビニル系単量体が１５〜４０重量％である。上記イソブチレンを主成分とする単量体成分（ａ）としてイソブチレンのみとし、上記イソブチレンを主成分としない単量体成分（ｂ）として上記芳香族ビニル系単量体のみとする場合は、上記イソブチレンを主成分とする単量体成分（ａ）を９５〜２０重量％、及び、相補的に、上記イソブチレンを主成分としない単量体成分（ｂ）を５〜８０重量％に設定すればよい。イソブチレンを主成分とする単量体成分（ａ）及びイソブチレンを主成分としない単量体成分（ｂ）と一般式（２）で表わされる重合開始剤のモル当量関係によって、得られる共重合体の分子量が決定できる。通常、得られるブロック共重合体の数平均分子量が２００００〜５０００００程度になるように設定される。
【００６６】
本発明３は、本発明２の製造方法により製造されてなるアルケニル基含有イソブチレン系ブロック共重合体である。
【００６７】
上記アルケニル基含有イソブチレン系ブロック共重合体は、イソブチレンを主成分とする単量体成分（ａ）からなる重合体ブロック及びイソブチレンを主成分としない単量体成分（ｂ）からなる重合体ブロックを有しているものであれば特に限定されず、例えば、直鎖状、分岐状、星状等の構造を有するブロック共重合体、ジブロック共重合体、トリブロック共重合体、マルチブロック共重合体等の上述した構造のいずれも選択可能である。
【００６８】
本発明のアルケニル基含有イソブチレン系ブロック共重合体は、従来のイソブチレン系ブロック共重合体と同様の各種用途に使用され得る。例えば、エラストマー材料、樹脂、アスファルト等の改質剤、樹脂コンパウンドの成分として用いることができる。
【００６９】
本発明のアルケニル基含有イソブチレン系ブロック共重合体に、種々の架橋剤を加えることで、溶融粘度を任意に制御することができる。従って、本発明のアルケニル基含有イソブチレン系ブロック共重合体を他の樹脂等とブレンドする場合には、両者の溶融粘度を合わせ、相溶性を向上させることができる。
【００７０】
また、本発明のアルケニル基含有イソブチレン系ブロック共重合体を、適当な試薬と反応させることにより、アルケニル基を任意の官能基に変換することが可能である。変換できる官能基としては、エポキシ基、カルボキシル基、水酸基、アミノ基、シアノ基等が挙げられる。このような官能基を適宜選択することによって、イソブチレン系ブロック共重合体と他の樹脂との相溶性、反応性、極性等を制御することができる。
【００７１】
本発明４は、イソブチレンを主成分とする単量体成分（ａ）からなる重合体ブロック及びイソブチレンを主成分としない単量体成分（ｂ）からなる重合体ブロックから形成されるイソブチレン系ブロック共重合体であって、一般式（４）で表される反応性ケイ素基を有する反応性ケイ素基含有イソブチレン系ブロック共重合体である。
【００７２】
【化１４】
0003941988.tif 000010
【００７３】
式中、複数のＲ6 は、同一又は異なって、水素原子、ハロゲン原子又は置換若しくは非置換の１価の有機基を表す。Ｒ7 は、炭素数１〜５の１価の有機基を表す。Ｒ7 が２個存在するとき、それらは同一であってもよく、異なっていてもよい。Ｙは、ハロゲン原子又はアルコキシル基を表す。Ｙが２個以上存在するとき、それらは同一であってもよく、異なっていてもよい。ａは、０〜２の整数を表す。該ハロゲン原子、該置換若しくは非置換の１価の有機基及びアルコキシル基としては特に限定されず、例えば、上述したものと同様なものが挙げられる。該炭素数１〜５の１価の有機基としては特に限定されず、例えば、メチル基、エチル基、ｎ−プロピル基、ｉ−プロピル基、ブチル基等の炭化水素基を挙げることができる。
【００７４】
上記反応性ケイ素基含有イソブチレン系ブロック共重合体は、上記一般式（４）で表される反応性ケイ素基の反応性が高いことから、例えば、エラストマー材料、樹脂、アスファルト等の改質剤、樹脂コンパウンドの成分等として、各種用途に有用に使用することができる。
【００７５】
本発明５は、イソブチレンを主成分とする単量体成分（ａ）からなる重合体ブロック及びイソブチレンを主成分としない単量体成分（ｂ）からなる重合体ブロックから形成されるアルケニル基含有イソブチレン系ブロック共重合体のアルケニル基に、一般式（５）で表される化合物をヒドロシリル化反応させることによりなる反応性ケイ素基含有イソブチレン系ブロック共重合体の製造方法である。
【００７６】
【化１５】
0003941988.tif 000011
【００７７】
式中、Ｒ7 は、炭素数１〜５の１価の有機基を表す。Ｒ7 が２個存在するとき、それらは同一であってもよく、異なっていてもよい。Ｙは、ハロゲン原子又はアルコキシル基を表す。Ｙが２個以上存在するとき、それらは同一であってもよく、異なっていてもよい。ａは、０〜２の整数を表す。該炭素数１〜５の１価の有機基、該ハロゲン原子及び該アルコキシル基としては特に限定されず、例えば、上述したものと同様なものが挙げられる。
【００７８】
アルケニル基の反応性が高いことから、上記アルケニル基含有イソブチレン系ブロック共重合体は、本発明１のアルケニル基含有イソブチレン系ブロック共重合体であるのが好ましい。
【００７９】
また、上記アルケニル基含有イソブチレン系ブロック共重合体は、本発明２の製造方法で製造したものであるのが好ましい。
【００８０】
上記一般式（５）で表される化合物の具体例としては、トリクロロシラン、メチルジクロロシラン、ジメチルクロロシラン、トリメトキシシラン、ジメトキシメチルシラン、ジメチルエトキシシラン、ジエトキシメチルシラン等が挙げられる。これらは単独で用いてもよく、２種以上を併用してもよい。
【００８１】
上記ヒドロシリル化反応の際には、通常、ヒドロシリル化触媒として遷移金属触媒が用いられる。上記遷移金属触媒としては特に限定されず、例えば、白金単体、アルミナ、シリカ、カーボンブラック等の担体に白金固体を分散させたもの；塩化白金酸；塩化白金酸とアルコール、アルデヒド、ケトン等との錯体；白金−オレフィン錯体、白金（０）−ジビニルテトラメチルジシロキサン錯体；ＲｈＣｌ（ＰＰｈ3 ）3 、ＲｈＣｌ3 、ＲｕＣｌ3 、ＩｒＣｌ3 、ＦｅＣｌ3 、ＡｌＣｌ3 、ＰｄＣｌ2 ・Ｈ2 Ｏ、ＮｉＣｌ2 、ＴｉＣｌ4 等の白金化合物以外の化合物等を挙げることができる。これらは単独で用いてもよく、２種以上を併用してもよい。
【００８２】
ヒドロシリル化反応を効率よく行う観点から、上記ヒドロシリル化反応は、白金錯体を触媒として、反応温度４０℃以上で行うのが好ましい。
【００８３】
【実施例】
以下に実施例を掲げて本発明を更に詳しく説明するが、本発明はこれら実施例のみに限定されるものではない。
【００８４】
実施例１
５００ｍＬのセパラブルフラスコの重合容器内を窒素置換した後、注射器を用いて、ｎ−ヘキサン（モレキュラーシーブスで乾燥したもの）１２０ｍＬ、塩化メチレン（モレキュラーシーブスで乾燥したもの）８０ｍＬ、及び、ｐ−ジクミルクロライド０．０８７６ｇ（０．３８ｍｍｏｌ）を加えた。重合容器を−７０℃のドライアイス／メタノールバス中につけて冷却した後、２−メチルピリジン０．０３６ｇ（０．３９ｍｍｏｌ）を加えた。次にイソブチレンモノマー３３．９ｍＬ（４１９．９ｍｍｏｌ）が入っている三方コック付耐圧ガラス製液化採取管にテフロン製の送液チューブを接続し、重合容器内にイソブチレンモノマーを窒素圧により送液した。更に四塩化チタン１．５０ｍＬ（１３．７ｍｍｏｌ）を加えて重合を開始した。重合開始から１時間同じ温度で撹拌を行った後、重合溶液からサンプリング用として重合溶液約１ｍＬを抜き取った。続いて、あらかじめ−７０℃に冷却しておいたスチレンモノマー１２．１５ｇ（１１６．７ｍｍｏｌ）、ｎ−ヘキサン１２ｍＬ、及び、塩化メチレン８ｍＬの混合溶液を重合容器内に添加した。この混合溶液を添加してから１０分後に、アリルトリメチルシラン０．１３４ｇ（１．１７ｍｍｏｌ）を加えた。そのままの温度で６０分間攪拌した後、約１０ｍＬのメタノールを加えて反応を終了させた。
反応溶液から溶剤等を留去した後、トルエンに溶解し２回水洗を行った。更に、トルエン溶液を多量のメタノールに加えて重合体を沈殿させ、得られた重合体を６０℃で２４時間真空乾燥することにより目的のブロック共重合体を得た。
【００８５】
得られたブロック共重合体のＧＰＣ分析（測定装置：Ｗａｔｅｒｓ社製５１０型ＧＰＣシステム、移動相：クロロホルム、ポリマー濃度：２ｍｇ／ｍｌ、カラム温度：３５℃、標準試料：ポリスチレン）から、スチレン添加前のイソブチレン重合体の数平均分子量Ｍｎは７００００、分子量分布Ｍｗ／Ｍｎは１．１６であり、スチレン重合後のブロック共重合体の数平均分子量Ｍｎは１０１０００、分子量分布Ｍｗ／Ｍｎは１．２３であった。
得られたブロック共重合体の 1Ｈ−ＮＭＲスペクトル（測定装置：Ｖａｒｉａｎ社製Ｇｅｍｉｎｉ−３００、測定溶媒：クロロホルム）の、イソブチレン基の積分比とアリル基の積分比とから、重合体の一分子あたり平均で１．９個のアリル基が導入されていることが示唆された。
【００８６】
実施例２
ｐ−ジクミルクロライドの使用量を０．３５ｇ（１．５２ｍｍｏｌ）とし、２−メチルピリジンの使用量を０．０７２ｇ（０．７８ｍｍｏｌ）とした以外は、実施例１と同様にして実施した。
得られたブロック共重合体のＧＰＣ分析から、スチレン添加前のイソブチレン重合体の数平均分子量Ｍｎは１８０００、分子量分布Ｍｗ／Ｍｎは１．２２であり、スチレン重合後のブロック共重合体の数平均分子量Ｍｎは２６０００、分子量分布Ｍｗ／Ｍｎは１．３８であった。
得られたブロック共重合体の 1Ｈ−ＮＭＲスペクトルの、イソブチレン基の積分比とアリル基の積分比とから、重合体の一分子あたり平均で１．７個のアリル基が導入されていることが示唆された。
【００８７】
実施例３
冷却管を敷設した２００ｍＬの四つ口フラスコに、実施例２で得られたブロック共重合体１０．０ｇ、トルエン５０ｍＬ、白金ジビニルテトラメチルジシロキサン錯体１．８×１０-3ｍｍｏｌ（キシレン溶液）、及び、ジメトキシメチルシラン０．８５ｇ（０．８ｍｍｏｌ）を仕込み、８０℃で１０時間攪拌してブロック共重合体のヒドロシリル化反応を行った。その後、反応溶液を２００ｍＬのメタノール中に加え、反応性ケイ素基含有イソブチレン系ブロック共重合体を得た。得られた重合体の 1Ｈ−ＮＭＲスペクトルの、イソブチレン基の積分比とケイ素上のメチル基の積分比とから、重合体の一分子あたり平均で１．３個のジメトキシメチルシリル基が導入されていることがわかった。
【００８８】
比較例１
実施例１で得られたブロック共重合体の代わりに、塩素末端のスチレン−イソブチレン−スチレン共重合体を熱処理して得られた、末端にイソプロペニル基を有するブロック共重合体を用い、実施例３と同様にして反応を行ない、重合体を得た。
得られた重合体の 1Ｈ−ＮＭＲスペクトルには、ジメトキシメチルシリル基のピークは確認できなかった。
【００８９】
実施例より、本発明の製造方法によるブロック共重合体のアルケニル基の導入率は高く、又、本発明によるブロック共重合体におけるアルケニル基の反応性は高く、ジメトキシメチルシリル基への変換が容易であることがわかった。
【００９０】
【発明の効果】
本発明は、上述の構成からなるので、アルケニル基の導入率が高く、かつ、導入されたアルケニル基の反応性の高いアルケニル基含有イソブチレン系ブロック共重合体を、簡便な操作で合成することができる。また、本発明は、反応性ケイ素基含有イソブチレン系ブロック共重合体を、簡便な操作で合成することもできる。